" 도 7 및 도 8 은 각각 본 발명 에 따른 분산 성 이 우수 하 며 저항 이 감소 된 나노 실버 페이스트 의 바람직 한 실시 예 를 찾 기 위한 실버 페이스트 실험 예 ( 9 ) 내지 ( 12 ) 의 전단 속도 에 따른 점 도 변화 비교 그래프 및 전단 응력 에 따른 저장 탄성 율 ( G ') 과 손실 탄성 율 ( G "") 변화 비교 그래프 ", 도 9 는 도 2 의 나노 실버 페이스트 실험 예 ( 1 ) 및 실험 예 ( 5 ) 와 분산제 가 4 중량 % 조성 으로 증가 된 실험 예 ( 9 ) 의 유동 성 비교 사진 , 도 10 은 나노 실버 페이스트 실험 예 ( 9 ) 내지 ( 12 ) 를 이용 하 여 진행 된 스크린 인쇄 롤링 공정 비교 사진 이 다 .